La présente invention concerne des agents de décoffrage pour le béton et a pour objet un nouvel agent de décoffrage à base aqueuse pour le béton. Les agents de décoffrage pour le béton sont appliqués sur les coffrages, moules et autre formes utilisées lors de la fabrication de produits manufacturés en béton et de ltérection de bâtiments en béton. Les agents de décoffrage connus comprennentspar exemple, un solvant extrait du pétrole tel que du gazole et un acide gras. I1 est évident que ces agents contiennent des dérivés du pétrole qui sont onéreux et qui de plus dégagent dans l'atmosphère des vapeurs auxquelles le personnel est exposé. Les applications exigeant un moule ou coffrage chaud peuvent conduire à la formation d'atmosphères très désagréables. Un contact ininterrompu de la peau avec de tels agents est indésirable pour le personnel travEil- lant dans cette industrie. On a déjå proposé des agents de décoffrage en émulsion qui évitent certains des inconvénients des agents à base de solvants organiques. Ces agents sont satisfaisants avec les moules et coffrages en boisais sont limités dans leurs applications sur certains métaux. De plus, ces émulsions sont susceptibles d'être abSmées par le gel lorsqu'elles sont abandonnées sur le chantier. L'invention a donc pour objet un agent de décoffrage pour le béton qui comprend une solution aqueuse d'un mélange de savons de métal alcalin d'acides gras en C8-C10 et en C16-C22, le rapport des acides en C8 C10 aux acides en C16 C22 étant de 1:2 à 3:1 sur base pondérale. De préférence, le pH de la solution est de 7X5 à 9,0. Avantageusement, les savons d'acides gras sont obtenus par réaction de l'hydroxyde de sodium avec les acides gras convenables. Suivant une forme de réalisation préférée de l'invention, l'agent de décof- fragepour le béton comprend aussi des agents tensio-actifs anioniques et/ou non ioriques à raison de 0,5 à 2,0% du poids de l'agent de décoffrage. Des agents tensio-actifs appropriés sont notamment les produits d"éthoxylation et les esters phosphoriques anioniques et un agent tensio-actif préféré -est celui vendu sous le nom de Berol 513 qui est un mélange d'un produit d'éthoxylation non ionique et d'ua ester phosphorique anionique. Les agents de décoffrage faisant l'objet de l'invention peuvent être appliqués sur les moules, coffrages et autres surfaces au tamoqn, au pinceau ou au pistolet. La concentration des savons d'acides gras dans l'agent de décoffrage doit être ajustée pour éviter la dégradation du béton amené au contact de l'agent de décoffrage et les solutions aqueuses préférées contiennent 1 à 5% en poids au total de savons d'acides gras. Pour des applications où le béton est travaillé à froid, toute forme relativement peu onéreuse des acides gras convient, commé il en-est des acides du tallol mais,lorsque le moule à béton doitêtre chauffé, il est habituellement préférable d'utiliser des acides plus purs qui ne dégagent pas d'odeur gênante.De même, les acides gras à channe courte,lorsqu'ils sont utilisés dans des applications effectuées avec chauffage,doivent être plus purs que lorsqu'ils sont utilisés à froid. Atantageusement, les propriétés de l'agent de décoffrage sont davantage améliorée par addition à ce dernier d'acide étly- lènediaminetétraacétique en une faible quantité qui est de préfé terce de 0,1 à o,5X du poids de l'agent. EXEMPLES On prépare une série d'agents de de'catage pour lebéton conformes à l'invention et on les évalue par comparaison avec un agent de décoffrage classique à base d'un solvant provenant -du pétrole. On coule un mélange normal 4:2:1 de gravier, de sable et de ciment dans un moule à dalles de 91,5 cm x 61 cm enduit de l'agent de décoffrage essayé. On opère dans deux séries de conditions, à savoir en remplissant soigneusement de béton le moule enduit et en le soumettant à un mouvement de vibration sur une table vibrante pendant 30 secondes et aussi dans des conditions plus sévères en exposant le moule enduit à une pulvérisation d'eau pendant 8 heures avant la coulée du béton et en laissant descendre le béton pendant la coulée à la surface du moule pour imiter les conditions de-tra- vail sur le chantier. La constitution des agents de décoffrage et les résultats obtenus sont rassemblés au tableau suivant. TABLEAU Agent n 1 2 3 4 5 Composition (parties en poids) Acides gras de tallol 1,00 - - 2,00 T (C16-C22) Acide oléique du - 0,75 0,75 - commerce (C18) Acides gras à chaîne 3,00 - - 1,00 courte (60% en C8 + 30% en C10 et 10% d'autres) Acides gras en C8 (90%) - 1,50 1,50 - Acide éthylènediamine tétraacétique 0,20 0,20 0,20 0,20 Berol 513* - - 1,00 2,00 Solution d'hydroxyde d sodium à 50% 2,00 1,50 1 "O 1,50 Eau 4,80 96,05 95,05 93,30 Efficacité comme agent de décoffra- ge pour le beton Commodité de séPara- tion du coffrage Conditions normales bonne bonne bonne bonne bonne Conditions sévères diffi- diffi- bonne bonne bonne cile cile Aspect de la surfa- ce du beton Conditions normales Q.S bon bon bon bon Conditions sévères Q.S Q.S. bon bon bon Q.S. = quelques soufflures T = témon,c1est-à-dire agent de décoffrage à base d'un sol vant provenant du pétrole * = le produit vendu sous le nom de Berol 513 est décrit comme comprenant 40% d'un ester phosphorique d'éther aikylique qui est principalement le monoester et 60% d'un produit d'addition de l'oxyde d'éthylène sur un alcool primaire normal La teneur en agent actif est de 100% la coloration Gardner est inférieure à 6 unités le poids spécifique à 200C est de 1,03 g/ml le point d'écoulement est de 300C eZ la tension superficielle d'une solution à 0,1% à 25 C est de 34,4 dyn/cm. R E V E N D I C A T I O N S. 1 - Agent de décoffrage pour le béton, caractérisé en ce quTil comprend une solution aqueuse dTun mélange de savons,de métal- alcalin d'acides gras en C8-C10 et en C16-C22 le rapport des acides en C8-C10 aux acides en C16- C22 étant de 1:2 à 3:1 sur base pondérale. 2 - Agent de dé coffrage pour le béton suivant la revendication 1, caractérisé en ce que le pH de la solution est de 7,5 à 9,0. 3 - Agent de décoffrage pour le béton suivant la revendication 1 ou 2, caractérisé en ce que la solution contient 1 à 5% en poids au total de savons d'acides gras. 4 - Agent de décoffrage pour le béton suivant l'une quelconque des revendications précédentes, caractérisé en ce que la solution contient aussi 0,5 à 2,0% en poids d'un agent tensio-actif anionique ou non ionique. 5 - Agent de dé coffrage pour le béton suivant la revendication 4, caractérisé en ce que l'agent tensio-actif est un mélange d'un produit d'éthoxylation non ionique et dtun ester phosphorique anionique. 6 - Agent de décoffrage pour le béton suivant l'une quelconque des revendications précédentes, caractérisé en ce qu'il comprend de l'acide éthylènediaminetétraacétique à raison de 0,1 à 0,5% du poids de l'agent